(57)【要約】      （修正有）【課題】レトルト処理によるエチレンービニルエステル共重合体ケン化物の溶出が少ない樹脂組成物を提供する。【解決手段】エチレンービニルエステル共重合体ケン化物（Ａ）に、ポリテトラフルオロエチレン（Ｂ）および下記一般式（１）で表される（メタ）アクリル酸エステル構造単位を主構造単位とする（メタ）アクリレート系ポリマー（Ｃ）を配合する。2014141657.tif 000010〔Ｒ１は水素またはメチル基、Ｒ２は炭素数５〜３０のアルキル基〕【選択図】なし【特許請求の範囲】
【請求項１】
エチレン−ビニルエステル系共重合体ケン化物（Ａ）に、ポリテトラフルオロエチレン（Ｂ）および下記一般式（１）で表される（メタ）アクリル酸エステル構造単位を主構造単位とする（メタ）アクリレート系ポリマー（Ｃ）を配合してなる樹脂組成物。
【化１】
2014141657.tif 000009
〔式中、Ｒ１は水素またはメチル基、Ｒ２は炭素数５〜３０のアルキル基を示す。〕
【請求項２】
エチレンービニルエステル共重合体ケン化物（Ａ）１００重量部に対するポリテトラフルオロエチレン（Ｂ）と（メタ）アクリレート系ポリマー（Ｃ）の総重量が０．１〜２０重量部である請求項１記載の樹脂組成物。
【請求項３】
請求項１または２記載の樹脂組成物を含有する層を少なくとも１層有する積層体。
【発明の詳細な説明】
【技術分野】
【０００１】
本発明は、エチレン−ビニルエステル共重合体ケン化物（以下、「ＥＶＯＨ樹脂」と称することがある）を主要成分とする樹脂組成物に関するものであり、さらに詳しくはレトルト処理によるＥＶＯＨ樹脂の溶出が少ない樹脂組成物に関するものである。
【背景技術】
【０００２】
ＥＶＯＨ樹脂は、高分子側鎖に存在する水酸基同士の水素結合のため、非常に強い分子間力を有する。それゆえに、結晶性が高く、非晶部分においても分子間力が高いため、酸素などの気体分子はＥＶＯＨ樹脂のフィルムを透過しにくい。このようなＥＶＯＨ樹脂のフィルムは優れたガスバリア性を示すことから、飲食料品をはじめとする各種の包装用フィルムとして多用されており、レトルト処理用の包装用フィルムに用いられるものも多い。
しかしながら、ＥＶＯＨ樹脂のフィルムを、レトルト処理した場合、ＥＶＯＨ樹脂の一部が溶出する問題があった。
【０００３】
かかる問題を解決する為に、ＥＶＯＨ樹脂にポリアミド系樹脂を配合した樹脂組成物が提案されている（例えば、特許文献１参照）。
しかしながら、ＥＶＯＨ樹脂にポリアミド系樹脂を配合した樹脂組成物は、ＥＶＯＨ樹脂とポリアミド系樹脂の化学反応に起因するゲル化のために、長時間の溶融成形性（ロングラン性）が良くない問題があった。このゲル化は、ポリアミド系樹脂の末端のカルボキシル基とＥＶＯＨ樹脂の水酸基のエステル化反応、あるいはアミド結合とＥＶＯＨ樹脂の水酸基のアミド交換反応による架橋によって起こるものと考えられる。
【先行技術文献】
【特許文献】
【０００４】
【特許文献１】特開平１−２５３４４２
【発明の概要】
【発明が解決しようとする課題】
【０００５】
本発明は、ロングラン性が良好であり、かつレトルト処理によるＥＶＯＨ樹脂の溶出が少ないＥＶＯＨ樹脂組成物の提供を目的とするものである。
【課題を解決するための手段】
【０００６】
本発明者は上記実情に鑑み鋭意検討した結果、ＥＶＯＨ樹脂（Ａ）に、ポリテトラフルオロエチレン（Ｂ）および下記一般式（１）で表される（メタ）アクリル酸エステル構造単位を主構造単位とする（メタ）アクリレート系ポリマー（Ｃ）を配合することで、ＥＶＯＨ樹脂のレトルト処理による溶出を抑制することができることを見出し、本発明を完成した。
【化１】
2014141657.tif 000002
〔式中、Ｒ１は水素またはメチル基、Ｒ２は炭素数５〜３０のアルキル基を示す。〕
【発明の効果】
【０００７】
本発明のＥＶＯＨ樹脂組成物は、レトルト処理用の包装用フィルムに使用した場合、レトルト処理によるＥＶＯＨ樹脂の溶出が抑制される。
これは、ポリテトラフルオロエチレン（Ｂ）が、高結晶性でかつ分子間力が低いため、わずかな応力で繊維化する性質を有しており、また下記一般式（１）で表される（メタ）アクリル酸エステル構造単位を主構造単位とする（メタ）アクリレート系ポリマー（Ｃ）が、ＥＶＯＨ樹脂（Ａ）中での繊維化したポリテトラフルオロエチレン（Ｂ）の分散性を高めることにより達成できる為だと考えられる。
なお、本発明のポリテトラフルオロエチレン（Ｂ）および（メタ）アクリレート系ポリマー（Ｃ）は、ＥＶＯＨ樹脂の水酸基と化学反応する官能基を有していないので、化学反応に起因するゲル化は起こりえない為、ロングラン性は良好である。
【化２】
2014141657.tif 000003
〔式中、Ｒ１は水素またはメチル基、Ｒ２は炭素数５〜３０のアルキル基を示す。〕
【０００８】
なお、ポリテトラフルオロエチレン（Ｂ）と（メタ）アクリレート系ポリマー（Ｃ）を含有する樹脂組成物は、ポリオレフィン用の溶融張力向上剤として知られている（特開平１１−１２４４７８）。  ここで、ポリオレフィンは、溶融張力が低く、加工上の問題がある為に、溶融張力を上げる必要があるが、ＥＶＯＨ樹脂は、水酸基による水素結合のために分子間力が強く、加工上の問題がないので、溶融張力向上剤を用いずとも容易に加工することができる。
従って、ＥＶＯＨ樹脂に対しては、ポリテトラフルオロエチレン（Ｂ）と（メタ）アクリレート系ポリマー（Ｃ）を含有する樹脂組成物のような溶融張力向上剤を配合しないのが一般的である。
【発明を実施するための形態】
【０００９】
以下、本発明の構成につき詳細に説明するが、これらは望ましい実施態様の一例を示すものであり、これらの内容に特定されるものではない。
【００１０】
＜ＥＶＯＨ樹脂組成物＞
本発明のＥＶＯＨ樹脂組成物は、ＥＶＯＨ樹脂（Ａ）に、ポリテトラフルオロエチレン（Ｂ）および下記一般式（１）で表される（メタ）アクリル酸エステル構造単位を主構造単位とする（メタ）アクリレート系ポリマー（Ｃ）を配合して得られるものである。
【化３】
2014141657.tif 000004
〔式中、Ｒ１は水素またはメチル基、Ｒ２は炭素数５〜３０のアルキル基を示す。〕
【００１１】
［ＥＶＯＨ樹脂（Ａ）］
本発明で用いるＥＶＯＨ樹脂（Ａ）は、非水溶性の熱可塑性樹脂である。ＥＶＯＨ樹脂は通常、エチレンとビニルエステル系モノマーを共重合させた後にケン化させることにより得られる樹脂である。上記ビニルエステル系モノマーは、経済的な面から、一般的には酢酸ビニルが用いられる。重合法も公知の任意の重合法、例えば、溶液重合、懸濁重合、エマルジョン重合を用いることができるが、一般的にはメタノールを溶媒とする溶液重合が用いられる。得られたエチレン−ビニルエステル共重合体のケン化も公知の方法で行い得る。
すなわち、ＥＶＯＨ樹脂は、エチレン構造単位とビニルアルコール構造単位を主とし、ケン化されずに残存した若干量のビニルエステル構造単位を含むものである。
【００１２】
本発明で用いるＥＶＯＨ樹脂（Ａ）におけるエチレン構造単位の含有量は、通常２０〜６０モル％、好ましくは２５〜５０モル％、特に好ましくは２９〜４８モル％である。かかる含有量が低すぎる場合は、高湿時のガスバリア性、溶融成形性が低下する傾向があり、逆に高すぎる場合は、ガスバリア性が不足する傾向がある。
かかるエチレン構造単位の含有量は、例えば、ＩＳＯ１４６６３に準じて計測することができる。
【００１３】
ＥＶＯＨ樹脂（Ａ）におけるビニルエステル成分のケン化度は、通常８０〜１００モル％、好ましくは９５〜９９．９９モル％、特に好ましくは９９〜９９．９９モル％である。かかるケン化度が低すぎる場合にはガスバリア性、熱安定性、耐湿性等が低下する傾向がある。
かかるビニルエステル成分のケン化度は、例えば、ＪＩＳ  Ｋ６７２６（ただし、ＥＶＯＨ樹脂は水／メタノール溶媒に均一に溶解した溶液にて）に準じて計測することができる。
【００１４】
ＥＶＯＨ樹脂（Ａ）のメルトフローレート（ＭＦＲ）（２１０℃、荷重２，１６０ｇ）は、通常０．５〜１００ｇ／１０分であり、好ましくは１〜５０ｇ／１０分、特に好ましくは３〜３５ｇ／１０分である。ＭＦＲが大きすぎる場合には、粘度が低すぎて製膜性が不安定になる傾向があり、小さすぎる場合には粘度が高くなり過ぎて溶融成形が困難となる傾向がある。
【００１５】
ＥＶＯＨ樹脂（Ａ）としては、その平均値が、上記要件を充足する組合せであれば、エチレン含有率、ケン化度、ＭＦＲが異なる２種以上のＥＶＯＨを混合して用いてもよい。
【００１６】
ＥＶＯＨ樹脂（Ａ）は、本発明の効果を阻害しない範囲（例えば１０モル％以下）で共重合可能なエチレン性不飽和単量体を共重合されたものでもよい。かかる単量体としては、プロピレン、１−ブテン、イソブテン等のオレフィン類、３−ブテン−１−オール、４−ペンテン−１−オール、５−ヘキセン−１，２−ジオール等のヒドロキシル基含有α−オレフィン類やそのエステル化物、アシル化物などの誘導体、アクリル酸、メタクリル酸、クロトン酸、（無水）フタル酸、（無水）マレイン酸、（無水）イタコン酸等の不飽和酸類あるいはその塩あるいは炭素数１〜１８のモノまたはジアルキルエステル類、アクリルアミド、炭素数１〜１８のＮ−アルキルアクリルアミド、Ｎ,Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド類、メタアクリルアミド、炭素数１〜１８のＮ−アルキルメタクリルアミド、Ｎ,Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド類、Ｎ−ビニルピロリドン、Ｎ−ビニルホルムアミド、Ｎ−ビニルアセトアミド等のＮ−ビニルアミド類、アクリルニトリル、メタクリルニトリル等のシアン化ビニル類、炭素数１〜１８のアルキルビニルエーテル、ヒドロキシアルキルビニルエーテル、アルコキシアルキルビニルエーテル等のビニルエーテル類、塩化ビニル、塩化ビニリデン、フッ化ビニル、フッ化ビニリデン、臭化ビニル等のハロゲン化ビニル化合物類、トリメトキシビニルシラン等のビニルシラン類、酢酸アリル、塩化アリル等のハロゲン化アリル化合物類、アリルアルコール、ジメトキシアリルアルコール等のアリルアルコール類、トリメチル−（３−アクリルアミド−３−ジメチルプロピル）−アンモニウムクロリド、アクリルアミド−２−メチルプロパンスルホン酸等が挙げられる。
【００１７】
特に、共重合によって一級水酸基が側鎖に導入されたＥＶＯＨ樹脂は、溶融成型性が良好になる点で好ましく、中でも下記一般式（２）で表される１，２−ジオール構造を側鎖に有するＥＶＯＨ樹脂が好ましい。
【化４】
2014141657.tif 000005
【００１８】
［一般式（２）において、Ｒ1、Ｒ2、及びＲ3はそれぞれ独立して水素原子または有機基を示し、Ｘは単結合または結合鎖を示し、Ｒ4、Ｒ5、及びＲ6はそれぞれ独立して水素原子または有機基を示す。］
【００１９】
Ｒ１〜Ｒ６は、いずれも通常炭素数１〜３０、特には炭素数１〜１５、さらには炭素数１〜４の飽和炭化水素基または水素原子であることが好ましく、水素原子が最も好ましい。従って、Ｒ１〜Ｒ６がすべて水素であるものが最も好ましい。
【００２０】
Ｒ１〜Ｒ６に用いることができる有機基としては、特に限定されず、例えばメチル基、エチル基、ｎ−プロピル基、イソプロピル基、ｎ−ブチル基、イソブチル基、ｔｅｒｔ−ブチル基等の飽和炭化水素基、フェニル基、ベンジル基等の芳香族炭化水素基、ハロゲン原子、水酸基、アシルオキシ基、アルコキシカルボニル基、カルボキシル基、スルホン酸基等が挙げられる。
【００２１】
また、一般式（２）で表わされる構造単位中のＸは、代表的には単結合である。従って、上記一般式（２）で表される１，２−ジオール構造単位における最も好ましい構造は、Ｒ１〜Ｒ６がすべて水素原子であり、Ｘが単結合である。すなわち、下記構造式（２ａ）で示される構造単位が最も好ましい。
【００２２】
【化５】
2014141657.tif 000006
【００２３】
尚、一般式（２）におけるＸは、本発明の効果を阻害しない範囲であれば、結合鎖であってもよい。結合鎖としては、アルキレン、アルケニレン、アルキニレン、フェニレン、ナフチレン等の炭化水素鎖（これらの炭化水素はフッ素、塩素、臭素等のハロゲン等で置換されていても良い）の他、−Ｏ−、−（ＣＨ2Ｏ）m−、−（ＯＣＨ2）m−、−（ＣＨ2Ｏ)mＣＨ2−等のエーテル結合部位を含む構造、−ＣＯ−、−ＣＯＣＯ−、−ＣＯ（ＣＨ2)mＣＯ−、−ＣＯ（Ｃ6Ｈ4)ＣＯ−等のカルボニル基を含む構造、−Ｓ−、−ＣＳ−、−ＳＯ−、−ＳＯ２−等の硫黄原子を含む構造、−ＮＲ−、−ＣＯＮＲ−、−ＮＲＣＯ−、−ＣＳＮＲ−、−ＮＲＣＳ−、−ＮＲＮＲ−等の窒素原子を含む構造、−ＨＰＯ４−等のリン原子を含む構造などのヘテロ原子を含む構造、−Ｓｉ(ＯＲ)２−、−ＯＳｉ（ＯＲ）２−、−ＯＳｉ（ＯＲ）2Ｏ−等の珪素原子を含む構造、−Ｔｉ（ＯＲ)２−、−ＯＴｉ（ＯＲ)２−、−ＯＴｉ（ＯＲ)２Ｏ−等のチタン原子を含む構造、−Ａｌ（ＯＲ）−、−ＯＡｌ（ＯＲ）−、−ＯＡｌ（ＯＲ）Ｏ−等のアルミニウム原子を含む構造などの金属原子を含む構造等が挙げられる（Ｒは各々独立して任意の置換基であり、水素原子、アルキル基が好ましく、またｍは自然数であり、通常１〜３０、好ましくは１〜１５、さらに好ましくは１〜１０である。）。これらの結合鎖のうち、製造時あるいは使用時の安定性の点から、−ＣＨ２ＯＣＨ２−、および炭素数１〜１０の炭化水素鎖が好ましく、より好ましくは炭素数１〜６の炭化水素鎖、特に好ましくは炭素数１である。
【００２４】
さらに、本発明で用いられるＥＶＯＨ樹脂（Ａ）としては、ウレタン化、アセタール化、シアノエチル化、オキシアルキレン化等の「後変性」されたＥＶＯＨ樹脂を用いることもできる。
【００２５】
［ポリテトラフルオロエチレン（Ｂ）］
本発明で用いるポリテトラフルオロエチレン（Ｂ）は、テトラフルオロエチレンを主成分とする単量体を乳化重合することにより得られるものである。
ポリテトラフルオロエチレンの特性を損なわない範囲で、共重合成分としてヘキサフルオロプロピレン、クロロトリフルオロエチレン、フルオロアルキルエチレン、パーフルオロアルキルビニルエーテル等の含フッ素オレフィンや、パーフルオロアルキル（メタ）アクリレート等の含フッ素アルキル（メタ）アクリレートを含むことができる。共重合成分の含量は、テトラフルオロエチレンに対して１０重量％以下であることが好ましい。
【００２６】
ポリテトラフルオロエチレン（Ｂ）の分子量は、標準比重から求められる数平均分子量において１００万〜１，０００万、より好ましく２００万〜９００万である。
【００２７】
ポリテトラフルオロエチレン粒子水性分散液におけるポリテトラフルオロエチレン（Ｂ）の粒子径は、０．０５〜１．０μmであることが好ましい。
【００２８】
ポリテトラフルオロエチレン粒子分散液としては、旭ＩＣＩフロロポリマー社製の商品名『フルオンＡＤ−１，ＡＤ−９３６』、ダイキン工業社製の商品名『ポリフロンＤ−１，Ｄ−２』、三井デュポンフロロケミカル社製の商品名『テフロン３０Ｊ』等を代表例として挙げることができる。
【００２９】
［（メタ）アクリレート系ポリマー（Ｃ）］
本発明で用いる一般式（１）で表される（メタ）アクリル酸エステル構造単位を主構造単位とする（メタ）アクリレート系ポリマー（Ｃ）は、一般式（３）で表される単量体成分をラジカル重合あるいはイオン重合等で重合することにより得られるものである。
【００３０】
【化６】
2014141657.tif 000007
〔式中、Ｒ１は水素またはメチル基、Ｒ２は炭素数５〜３０のアルキル基を示す。〕
【００３１】
かかる単量体の具体例としては、シクロヘキシル（メタ）アクリレート、２−エチルヘキシル（メタ）アクリレート、ノニル（メタ）アクリレート、ドデシル（メタ）アクリレート、トリデシル（メタ）アクリレート、オクタデシル（メタ）アクリレート、イソボニル（メタ）アクリレート等を挙げることができる。これらの単量体は単独であるいは２種以上混合して用いることができる。
かかる単量体と共重合可能な単量体としては、スチレン、ｐ−メチルスチレン、ｏ−メチルスチレン、ｐ−クロルスチレン、ｏ−クロルスチレン、ｐ−メトキシスチレン，ｏ−メトキシスチレン、２，４−ジメチルスチレン、α−メチルスチレン等のスチレン系単量体；メチル（メタ）アクリレート、エチル（メタ）アクリレート、ブチル（メタ）アクリレート等の炭素数１〜４のアルキル（メタ）アクリレート系単量体；アクリロニトリル、メタクリロニトリル等のシアン化ビニル系単量体；ビニルメチルエーテル、ビニルエチルエーテル等のビニルエーテル系単量体；酢酸ビニル、酪酸ビニル等のカルボン酸ビニル系単量体；エチレン、プロピレン、イソブチレン等のオレフィン系単量体；ブタジエン、イソプレン、ジメチルブタジエン等のジエン系単量体等を挙げることができる。これらの単量体は、単独であるいは２種以上混合して用いることができる。
【００３２】
本発明の樹脂組成物において、ポリテトラフルオロエチレン（Ｂ）と（メタ）アクリレート系ポリマー（Ｃ）の含有量比〔（Ｃ）／（Ｂ）〕（重量比）は、０．２以上が好ましく、０．５以上であることがより好ましい。（Ｃ）／（Ｂ）の含有量比が０．２未満ではポリテトラフルオロエチレンの分散性が低下する恐れがある。
【００３３】
ＥＶＯＨ樹脂（Ａ）の１００重量部あたりポリテトラフルオロエチレン（Ｂ）と（メタ）アクリレート系ポリマー（Ｃ）の総重量は、通常０．１〜２０重量部であり、好ましくは０．１〜１０重量部であり、特に好ましくは０．１〜５重量部である。かかる含有量が低すぎた場合は、ＥＶＯＨ樹脂組成物中でポリテトラフルオロエチレン成分が微細フィブリル状に均一分散せず、レトルト処理中にＥＶＯＨ樹脂組成物が溶け出す傾向があり、逆に高すぎた場合は、ガスバリア性が不足する傾向がある。
【００３４】
本発明の樹脂組成物において、ポリテトラフルオロエチレン（Ｂ）と（メタ）アクリレート系ポリマー（Ｃ）を含有する樹脂組成物は、ポリテトラフルオロエチレン粒子水性分散液と（メタ）アクリレート系ポリマー粒子水性分散液とを混合して凝固またはスプレードライする製法（α）により粉体として得られる。また、ポリテトラフルオロエチレン粒子水性分散液と（メタ）アクリレート系ポリマー粒子水性分散液とを混合した分散液中でさらにエチレン性不飽和結合を有する単量体を重合した後に凝固またはスプレードライする製法（β）によっても粉体として得られる。
【００３５】
上記製法（β）のエチレン性不飽和結合を有する単量体としては、特に制限はなく、スチレン、ｐ−メチルスチレン、ｏ−メチルスチレン、ｐ−クロルスチレン、ｏ−クロルスチレン、ｐ−メトキシスチレン，ｏ−メトキシスチレン、２，４−ジメチルスチレン、α−メチルスチレン等のスチレン系単量体；メチル（メタ）アクリレート、エチル（メタ）アクリレート、ブチル（メタ）アクリレート、２−エチルヘキシル（メタ）アクリレート、ドデシル（メタ）アクリレート、シクロヘキシル（メタ）アクリレート、グリシジル（メタ）アクリレート、２ーヒドロキシエチル（メタ）アクリレート等の（メタ）アクリレート系単量体；アクリロニトリル、メタクリロニトリル等のシアン化ビニル系単量体；ビニルメチルエーテル、ビニルエチルエーテル等のビニルエーテル系単量体；酢酸ビニル、酪酸ビニル等のカルボン酸ビニル系単量体；エチレン、プロピレン、イソブチレン等のオレフィン単量体；ブタジエン、イソプレン、プレン、ジメチルブタジエン等のジエン系単量体等の中から選択することができる。これらの単量体は、単独であるいは２種以上混合して用いることができる。
【００３６】
ポリテトラフルオロエチレン（Ｂ）および（メタ）アクリレート系ポリマー（Ｃ）を含有する樹脂組成物としては、三菱レイヨン株式会社製の商品名『メタブレン Ａ３０００』等を代表例として挙げることができる。
【００３７】
〔その他の添加物〕
本発明の樹脂組成物は、本発明の趣旨を阻害しない範囲（例えば１重量％以下）において、上記成分以外に可塑剤、フィラー、ブロッキング防止剤、酸化防止剤、着色剤、帯電防止剤、紫外線吸収剤、滑剤等の公知の添加剤を適宜配合することができる。
【００３８】
〔樹脂組成物の調製方法〕
本発明の樹脂組成物は、ＥＶＯＨ樹脂（Ａ）に、ポリテトラフルオロエチレン（Ｂ）、（メタ）アクリレート系ポリマー（Ｃ）を混合することによって調製できる。かかる混合方法としては、ドライブレンド、溶融混合法、溶液混合法等が挙げられる。生産性の点からは溶融混合法が好ましい。
溶融混合法としては、例えば、各成分を一括にドライブレンドした後に溶融して混合する方法や、予めポリテトラフルオロエチレン（Ｂ）と（メタ）アクリレート系ポリマー（Ｃ）を含有する樹脂組成物を上述の製法（α）または製法（β）によって製造し、これをＥＶＯＨ樹脂（Ａ）とドライブレンドした後に溶融して混合する方法が挙げられる。
また、溶融混合には、例えば、ニーダールーダー、押出機、ミキシングロール、バンバリーミキサー、プラストミルなどの公知の混練装置を使用して行うことができるが、通常は単軸又は二軸の押出機を用いることが工業上好ましく、また、必要に応じて、ベント吸引装置、ギヤポンプ装置、スクリーン装置等を設けることも好ましい。
【００３９】
また、ポリテトラフルオロエチレン（Ｂ）、（メタ）アクリレート系ポリマー（Ｃ）をＥＶＯＨ樹脂（Ａ）の一部を混合しマスターバッチを作成した後、残部のＥＶＯＨ樹脂（Ａ）をさらに添加、混合するなどの多段階の混合も可能である。
【００４０】
溶融混練温度としては、通常、押出機及びダイの設定温度として１７０〜２５０℃の範囲であり、好ましくは１８０〜２４０℃、特に好ましくは１８０〜２３０℃である。かかる温度が低すぎた場合には、樹脂が未溶融状態となり、加工状態が不安定になる傾向があり、高すぎた場合には、樹脂組成物が熱劣化して、得られる成形品の品質が低下する傾向にある。
【００４１】
〔樹脂組成物の用途〕
本発明の樹脂組成物は、溶融成形により例えばフィルム、シート、カップやボトルなどに成形することができる。かかる溶融成形方法としては、押出成形法（Ｔ−ダイ押出、インフレーション押出、ブロー成形、溶融紡糸、異型押出等）、射出成形法が主として採用される。溶融成形温度は、通常１５０〜３００℃の範囲から選ぶことが多い。
【００４２】
成形物はそのまま各種用途に用いてもよいが、通常はさらに強度を上げたり他の機能を付与したりするために他の基材と積層して積層体とする。
かかる他の基材としては熱可塑性樹脂が有用である。熱可塑性樹脂としては例えば、直鎖状低密度ポリエチレン、低密度ポリエチレン、超低密度ポリエチレン、中密度ポリエチレン、高密度ポリエチレン等のポリエチレン類、ポリプロピレン、エチレン−プロピレン（ブロックおよびランダム）共重合体、プロピレン−α−オレフィン（炭素数４〜２０のα−オレフィン）共重合体、ポリブテン、ポリペンテン等のポリオレフィン類、これらポリオレフィン類を不飽和カルボン酸又はそのエステルでグラフト変性したグラフト化ポリオレフィン類、アイオノマー、エチレン−酢酸ビニル共重合体、エチレン−アクリル酸共重合体、エチレン−アクリル酸エステル共重合体、ポリエステル系樹脂、ポリアミド系樹脂（共重合ポリアミドも含む）、ポリ塩化ビニル、ポリ塩化ビニリデン、アクリル系樹脂、ポリスチレン、ビニルエステル系樹脂、ポリエステルエラストマー、ポリウレタンエラストマー、塩素化ポリエチレン、塩素化ポリプロピレン等のハロゲン化ポリオレフィン、芳香族または脂肪族ポリケトン、更にこれらを還元して得られるポリアルコール類等が挙げられるが、積層体の物性（特に強度）等の実用性の点から、ポリオレフィン系樹脂やポリアミド系樹脂が好ましく、特にはポリエチレン、ポリプロピレンが好ましく用いられる。
【００４３】
これら基材樹脂には、本発明の趣旨を阻害しない範囲において、従来知られているような酸化防止剤、帯電防止剤、滑剤、核材、ブロッキング防止剤、紫外線吸収剤、ワックス等を含んでいても良い。
【００４４】
本発明の樹脂組成物を他の基材と積層するときの積層方法は公知の方法にて行うことができる。例えば、本発明の樹脂組成物のフィルム、シート等に他の基材を溶融押出ラミネートする方法、逆に他の基材に該樹脂を溶融押出ラミネートする方法、該樹脂と他の基材とを共押出する方法、該樹脂（層）と他の基材（層）とを有機チタン化合物、イソシアネート化合物、ポリエステル系化合物、ポリウレタン化合物等の公知の接着剤を用いてドライラミネートする方法、他の基材上に該樹脂の溶液を塗工してから溶媒を除去する方法等が挙げられる。
これらの中でも、コストや環境の観点から考慮して共押出しする方法が好ましい。
【００４５】
積層体の層構成は、本発明の樹脂組成物含有層をａ（ａ１、ａ２、・・・）、熱可塑性樹脂含有層をｂ（ｂ１、ｂ２、・・・）とするとき、ａ／ｂの二層構造のみならず、ｂ／ａ／ｂ、ａ／ｂ／ａ、ａ１／ａ２／ｂ、ａ／ｂ１／ｂ２、ｂ２／ｂ１／ａ／ｂ１／ｂ２、ｂ２／ｂ１／ａ／ｂ１／ａ／ｂ１／ｂ２等任意の組み合わせが可能である。また、該積層体を製造する過程で発生する端部や不良品当等を再溶融成形して得られる、該ＥＶＯＨ樹脂組成物と熱可塑性樹脂の混合物を含むリサイクル層をＲとするとき、ｂ／Ｒ／ａ、ｂ／Ｒ／ａ／ｂ、ｂ／Ｒ／ａ／Ｒ／ｂ、ｂ／ａ／Ｒ／ａ／ｂ、ｂ／Ｒ／ａ／Ｒ／ａ／Ｒ／ｂ等とすることも可能である。
【００４６】
なお、上記の層構成において、それぞれの層間には、必要に応じて接着性樹脂層を設けることができ、かかる接着性樹脂としては、公知ものを使用すればよい。かかる接着性樹脂はｂの樹脂の種類によって異なるため、適宜選択すればよいが、代表的には不飽和カルボン酸またはその無水物をポリオレフィン系樹脂に付加反応やグラフト反応等により化学的に結合させて得られるカルボキシル基を含有する変性オレフィン系重合体を挙げることができる。例えば、無水マレイン酸グラフト変性ポリエチレン、無水マレイン酸グラフト変性ポリプロピレン、無水マレイン酸グラフト変性エチレン−プロピレン（ブロックおよびランダム）共重合体、無水マレイン酸グラフト変性エチレン−エチルアクリレート共重合体、無水マレイン酸グラフト変性エチレン−酢酸ビニル共重合体等であり、これらから選ばれた１種または２種以上の混合物が好ましい。またこれらの接着性樹脂には、ＥＶＯＨ組成物や他のＥＶＯＨ、ポリイソブチレン、エチレン−プロピレンゴム等のゴム・エラストマー成分、さらにはｂ層の樹脂等をブレンドすることも可能である。特に、接着性樹脂の母体のポリオレフィン系樹脂と異なるポリオレフィン系樹脂をブレンドすることにより、接着性が向上することがあり有用である。
【００４７】
上記の如き積層体は、次いで必要に応じて（加熱）延伸処理が施されるわけであるが、かかる（加熱）延伸処理とは熱的に均一に加熱されたフィルム、シート状の積層体をチャック、プラグ、真空力、圧空力、ブローなどにより、チューブ、フィルム状に均一に成形する操作を意味する。前記延伸は、一軸延伸、二軸延伸のいずれであってもよく、二軸延伸の場合は同時延伸であっても逐次延伸であってもよい。
【００４８】
延伸方法としてはロール延伸法、テンター延伸法、チューブラー延伸法、延伸ブロー法、真空圧空成形等のうち延伸倍率の高いものも採用できる。二軸延伸の場合は同時二軸延伸方式、逐次二軸延伸方式のいずれの方式も採用できる。延伸温度は通常４０〜１７０℃、好ましくは６０〜１６０℃程度の範囲から選ばれる。延伸温度が低すぎた場合は延伸性が不良となり、高すぎた場合は安定した延伸状態を維持することが困難となる。
【００４９】
なお、延伸後に寸法安定性を付与することを目的として、次いで熱固定を行ってもよい。熱固定は周知の手段で実施可能であり、例えば上記延伸フィルムを、緊張状態を保ちながら通常８０〜１８０℃、好ましくは１００〜１６５℃で通常２〜６００秒間程度熱処理を行う。
また、本発明の樹脂組成物から得られた多層延伸フィルムをシュリンク用フィルムとして用いる場合には、熱収縮性を付与するために、上記の熱固定を行わず、例えば延伸後のフィルムに冷風を当てて冷却固定するなどの処理を行う。
【００５０】
積層体の熱可塑性樹脂層および接着性樹脂層の厚みは、層構成、熱可塑性樹脂の種類、接着性樹脂の種類、用途や包装形態、要求される物性などにより一概に言えないが、熱可塑性樹脂層は通常１０〜１０００μｍ、好ましくは５０〜５００μｍ、接着性樹脂層は５〜５００μｍ、好ましくは１０〜２５０μｍ程度の範囲から選択される。
【００５１】
また、本発明の樹脂組成物含有層の厚みは要求されるガスバリア性などによって異なるが、通常は５〜５００μｍであり、好ましくは１０〜２５０μｍ、特に好ましくは２０〜１００μｍであり、かかる厚みが薄すぎると十分なガスバリア性が得られない傾向があり、逆に厚すぎるとフィルムの柔軟性が不足する傾向にある。
【００５２】
得られた積層体に、さらに他の基材を押出コートしたり、他の基材のフィルム、シート等を接着剤を用いてラミネートする場合、かかる基材としては前記の熱可塑性樹脂以外にも任意の基材（紙、金属箔、一軸又は二軸延伸プラスチックフィルム又はシートおよびその無機化合物蒸着物、織布、不織布、金属綿状、木質等）が使用可能である。
【００５３】
上記の如く得られたフィルム、シート、延伸フィルムからなる袋およびカップ、トレイ、チューブ、ボトル等からなる容器や蓋材は、一般的な食品の他、マヨネーズ、ドレッシング等の調味料、味噌等の発酵食品、サラダ油等の油脂食品、飲料、化粧品、医薬品等の各種の包装材料容器として有用である。
【実施例】
【００５４】
以下、実施例を挙げて本発明を具体的に説明するが、本発明はその要旨を越えない限り、実施例の記載に限定されるものではない。
尚、例中「部」とあるのは、断りのない限り重量基準を意味する。
【００５５】
＜実施例１＞
〔ＥＶＯＨ樹脂組成物の製造〕
ＥＶＯＨ樹脂（Ａ）として、エチレン構造単位含有率３２モル％、ケン化度９９．６モル％、ＭＦＲ３ｇ／１０分（２１０℃、荷重２１６０ｇ）のエチレン−酢酸ビニル系共重合体ケン化物、ポリテトラフルオロエチレン（Ｂ）および（メタ）アクリレート系ポリマー（Ｃ）を含有する樹脂組成物として、三菱レイヨン株式会社製の商品名『メタブレン Ａ３０００』を用いた。
上記（Ａ）９９部と、（Ｂ）および（Ｃ）を含有する樹脂組成物１部をドライブレンドした後に、二軸押出機のホッパーに供給し、ミキシングゾーン２箇所を有する二軸押出機（φ３０ｍｍ、Ｌ／Ｄ＝５６）にて、溶融混練（押出機設定温度：Ｃ１／Ｃ２／Ｃ３／Ｃ４／Ｃ５／Ｃ６／Ｃ７〜Ｃ１６／Ｈ／Ｄ＝１２０／１８０／１８０／２００／２３０／２３０／２２０／２２０／２２０℃）後、ストランド状に押出し、カットして、樹脂組成物の円柱形ペレットを得た。
【００５６】
〔積層フィルムの製造〕
上記で製造したＥＶＯＨ樹脂組成物のペレット、ポリプロピレン（日本ポリプロ株式会社製の商品名『ノバテックＰＰ ＥＡ７Ａ』）、接着性樹脂（三井化学株式会社製の商品名『アドマーＱＦ５００』）を用いて、３種５層型の積層フィルム（ポリプロピレン層／接着性樹脂層／ＥＶＯＨ樹脂組成物層／接着性樹脂層／ポリプロピレン層）を製膜した。
３種５層型の積層フィルムは、押出機を３台有し、３種５層型フィードブロック、多層フィルム成形用ダイおよび引取機を有する共押出多層フィルム成形装置（ダイ温度は全て２１０℃）を用いて、冷却水の循環するチルロールにより冷却しながら、共押出法により製造した。得られた積層フィルムの各層の厚みは、ポリプロピレン層／接着性樹脂層／ＥＶＯＨ樹脂組成物層／接着性樹脂層／ポリプロピレン層＝５０μｍ／１０μｍ／２０μｍ／１０μｍ／５０μｍである。
【００５７】
上記で得られた積層フィルムについて、以下の評価を行った。
【００５８】
・  ガスバリア性の評価
上記で得られた積層フィルムを、温度２０℃，相対湿度９０％の状態で、モコン社製Ｏｘ−Ｔｒａｎ  ２／２１によって酸素透過量を測定した。
（２）レトルト処理による溶出度合いの評価
上記で得られた積層フィルムを、レトルト処理装置（日阪製作所「RCS-40RTGN」）を用いて１２０℃でレトルト処理を９０分間実施した後、レトルト処理による溶出度合いを、シート端部の溶出状態から目視により評価した。
【００５９】
＜比較例１＞
実施例１において、ＥＶＯＨ樹脂組成物の代わりに、ＥＶＯＨ樹脂（Ａ）単独を用いた以外は、実施例１と同様に積層フィルムを作製し、同様に評価した。
【００６０】
＜比較例２＞
実施例１において、ＥＶＯＨ樹脂（Ａ）に配合する成分として、ポリテトラフルオロエチレン（Ｂ）および（メタ）アクリレート系ポリマー（Ｃ）を含有する樹脂組成物の代わりに、ポリテトラフルオロエチレン（Ｂ）のみを含有する樹脂：ダイキン工業株式会社製の商品名『ポリフロンＴＦＥ−Ｆ１０４』を用いた以外は、実施例１と同様に積層フィルムを作製し、レトルト処理による溶出度合いを評価した。
【００６１】
酸素透過量とレトルト処理による溶出度合いの評価結果を表１に示す。
【００６２】
【表１】
2014141657.tif 000008
【００６３】
表１からわかるように、ＥＶＯＨ樹脂（Ａ）に、ポリテトラフルオロエチレン（Ｂ）および（メタ）アクリレート系ポリマー（Ｃ）を配合するＥＶＯＨ樹脂組成物を積層フィルムに用いた場合（実施例１）、レトルト処理によるシート端部の溶出度合いが良好であった。また、酸素透過量も良好であった。
【００６４】
一方で、ＥＶＯＨ樹脂（Ａ）単独を積層フィルムに用いた場合（比較例１）、レトルト処理によるシート端部の溶出度合いが多い結果となった。
【００６５】
また、ＥＶＯＨ樹脂（Ａ）に、（メタ）アクリレート系ポリマー（Ｃ）を配合せずに、ポリテトラフルオロエチレン（Ｂ）のみを配合するＥＶＯＨ樹脂組成物を積層フィルムに用いた場合（比較例２）、レトルト処理によるシート端部の溶出度合いが多い結果となった。
【００６６】
以上より、（メタ）アクリル酸エステル構造単位を主構造単位とする（メタ）アクリレート系ポリマー（Ｃ）が、ＥＶＯＨ樹脂（Ａ）中での繊維化したポリテトラフルオロエチレン（Ｂ）の分散性を高めることで、ＥＶＯＨ樹脂（Ａ）に、繊維化したポリテトラフルオロエチレン（Ｂ）が均一に分散することにより、ＥＶＯＨ樹脂（Ａ）に、ポリテトラフルオロエチレン（Ｂ）および（メタ）アクリレート系ポリマー（Ｃ）を配合するＥＶＯＨ樹脂組成物は、レトルト処理による溶出を抑制することができたと考えられる。
【産業上の利用可能性】
【００６７】
本発明のＥＶＯＨ樹脂組成物は、ロングラン性が良好であり、かつレトルト処理によるＥＶＯＨ樹脂の溶出が少ないことから、レトルト処理用の包装用フィルムに好適である。